(57)【要約】本発明は、冷媒、エアロゾル推進剤、計量済用量吸入器、ポリマーフォーム用発泡剤、熱移動媒体、及び気体誘電体として使用するのに環境的に望ましい、１，１，１，３，３−ペンタフルオロプロパン及び２−クロロプロパンの共沸様組成物を提供する。【特許請求の範囲】
【請求項１】
本質的に約１〜約９０重量％の２−クロロプロパン及び約１０〜約９９重量％のＨＦＣ−２４５ｆａからなる共沸様組成物。
【請求項２】
本質的に約１〜約４０重量％の２−クロロプロパン及び約６０〜約９９重量％のＨＦＣ−２４５ｆａからなる、請求項１記載の共沸様組成物。
【請求項３】
本質的に約１〜約１０重量％の２−クロロプロパン及び約９９〜約９０重量％のＨＦＣ−２４５ｆａからなる、請求項１記載の共沸様組成物。
【請求項４】
請求項１記載の共沸様組成物を含む発泡剤組成物。
【請求項５】
請求項２記載の共沸様組成物を含む発泡剤組成物。
【請求項６】
請求項３記載の共沸様組成物を含む発泡剤組成物。
【請求項７】
請求項１記載の組成物を含む揮発性発泡剤の存在下で反応してポリウレタンフォーム及びポリイソシアヌレートフォームを形成する試薬の混合物を、反応させて発泡させることを含む、ポリウレタンフォーム及びポリイソシアヌレートフォームを製造するための方法。
【請求項８】
請求項２記載の組成物を含む揮発性発泡剤の存在下で反応してポリウレタンフォーム及びポリイソシアヌレートフォームを形成する試薬の混合物を、反応させて発泡させることを含む、ポリウレタンフォーム及びポリイソシアヌレートフォームを製造するための方法。
【請求項９】
請求項３記載の組成物を含む揮発性発泡剤の存在下で反応してポリウレタンフォーム及びポリイソシアヌレートフォームを形成する試薬の混合物を、反応させて発泡させることを含む、ポリウレタンフォーム及びポリイソシアヌレートフォームを製造するための方法。
【請求項１０】
請求項１記載の共沸様組成物を含む発泡剤の存在下でポリイソシアネート又はポリイソシアヌレートを発泡させることにより調製される、独立気泡フォーム組成物。
【請求項１１】
請求項２記載の共沸様組成物を含む発泡剤の存在下でポリイソシアネート又はポリイソシアヌレートを発泡させることにより調製される、独立気泡フォーム組成物。
【請求項１２】
請求項３記載の共沸様組成物を含む発泡剤の存在下でポリイソシアネート又はポリイソシアヌレートを発泡させることにより調製される、独立気泡フォーム組成物。
【請求項１３】
ポリオールと請求項１記載の共沸様組成物を含む発泡剤とのプレミックス。
【請求項１４】
ポリオールと請求項２記載の組成物を含む発泡剤とのプレミックス。
【請求項１５】
ポリオールと請求項３記載の組成物を含む発泡剤とのプレミックス。
【請求項１６】
噴霧すべき材料と請求項１記載の組成物を含む推進剤とを含む噴霧可能な組成物。
【請求項１７】
噴霧可能な組成物がエアロゾルである、請求項１６記載の噴霧可能な組成物。
【請求項１８】
噴霧可能な組成物が化粧用材料である、請求項１７記載の噴霧可能な組成物。
【請求項１９】
噴霧すべき材料が医療材料である、請求項１７記載の組成物。
【請求項２０】
請求項４記載の発泡剤を含む気泡ガスを含有する独立気泡フォーム。
【請求項２１】
請求項５記載の発泡剤を含む気泡ガスを含有する独立気泡フォーム。
【請求項２２】
請求項６記載の発泡剤を含む気泡ガスを含有する独立気泡フォーム。
【請求項２３】
１４．４６ｐｓｉａ（９９．７０ｋＰａ）にて約１４．４６℃±４の沸点を有する請求項１記載の共沸様組成物。
【請求項２４】
１４．４９ｐｓｉａ（９９．９１ｋＰａ）にて約１４．５４℃±４の沸点を有する請求項１記載の共沸様組成物。
【請求項２５】
１４．４６ｐｓｉａ（９９．７０ｋＰａ）にて約１４．４６℃±１の沸点を有する請求項１記載の共沸様組成物。
【請求項２６】
１４．４９ｐｓｉａ（９９．９１ｋＰａ）にて約１４．５４℃±１の沸点を有する請求項１記載の共沸様組成物。
【請求項２７】
約１〜約９０重量％の２−クロロプロパン及び約１０〜９９重量％のＨＦＣ−２４５ｆａを含む共沸様組成物。
【請求項２８】
１４．４６ｐｓｉａ（９９．７０ｋＰａ）にて約１４．４６℃±４の沸点を有する請求項２７記載の共沸様組成物。
【請求項２９】
１４．４９ｐｓｉａ（９９．９１ｋＰａ）にて約１４．５４℃±４の沸点を有する請求項２７記載の共沸様組成物。
【請求項３０】
１４．４６ｐｓｉａ（９９．７０ｋＰａ）にて約１４．４６℃±１の沸点を有する請求項２７記載の共沸様組成物。
【請求項３１】
１４．４９ｐｓｉａ（９９．９１ｋＰａ）にて約１４．５４℃±１の沸点を有する請求項２７記載の共沸様組成物。
【発明の詳細な説明】
【発明の開示】
【０００１】
発明の分野
本発明は、ペンタフルオロプロパン及びクロロプロパンの共沸様組成物、かかる組成物を使用する方法、及びかかる組成物を用いて形成される吹込みフォームに関する。
【０００２】
背景
フルオロカーボンを基材とする流体は、冷媒、エアロゾル推進剤、計量済用量吸入器、ポリマーフォーム用発泡剤、熱移動媒体、及び気体誘電体を含む数多くの用途において産業界に広まっていることが知られている。これらの流体のうち一部、特にクロロフルオロカーボン（ＣＦＣ）の使用に付随して環境問題が疑われていることから、ハイドロフルオロカーボン（ＨＦＣ）及び／又はハイドロクロロフルオロカーボン（ＨＣＦＣ）のようなオゾン層破壊の可能性がより少ない流体を使用することが望ましい。
【０００３】
このように、ＣＦＣを含有しない流体、又は、ＣＦＣの代わりにＨＣＦＣ若しくはＨＦＣを含有する流体の使用が望ましい。加えて、単一成分流体又はその混合物が沸騰や蒸留により分別されない共沸様混合物は、フォーム製造における発泡剤を含む多くの用途において好ましいことが知られている。例えば、ポリウレタンフォーム及びポリイソシアヌレートフォームなどの低密度硬質フォームは、建造用パネル、冷蔵庫、及び冷凍機のための絶縁材を含む多種多様の用途において使用されている。そのような用途において有用であるためには、フォームが他の特性のなかでも比較的高い断熱性を示すことが重要である。フォームの断熱特性の一つの指標は“ｋ値”である。“ｋ値”という語は、一般的には、垂直に材料の二表面にわたって華氏１度の差が存在する厚さ１インチの均質な材料１平方フィートを通して１時間の間に伝導により熱エネルギーが移動する速度をいう。多くの独立気泡フォームの有用性は、少なくとも部分的には、断熱特性に基づいていることから、低いｋ値を有する硬質フォームを製造することが有利であり望ましい。
【０００４】
硬質フォームを製造するための既知の方法は、一般的には、有機ポリイソシアヌレート及びポリオールを発泡剤の存在下で反応させて硬質フォームを形成することを含む。例えば、Saunders and Frisch, Volumes I and II Polyurethanes Chemistry and Technology (1962)（参照により本明細書中に援用する）を参照されたい。これらの慣用的な方法により製造されるフォームの熱的特性は選択された用途については十分であり得るが、当技術分野においては、低いｋ値、又は、慣用的な方法により製造されたものより低いｋ値を有するフォームを製造するための方法を識別する一定の必要性が存在する。
【０００５】
しかし、新規で、環境的に安全な、共沸混合物、特に発泡剤として使用するのによく適しているものを識別することは、共沸物形成を容易に予測できないという事実のために、複雑である。
【０００６】
好ましい態様の具体的な説明
本発明者らは、ＣＦＣ及びＨＣＦＣの代用品に対する継続的な必要性を満たすのに役立つことができる組成物を開発した。一の態様においては、本発明は、１，１，１，３，３−ペンタフルオロプロパン（ＨＦＣ−２４５ｆａ）及び２−クロロプロパンを含む共沸様組成物を提供する。
【０００７】
本発明の好ましい組成物は、現在使用されているＣＦＣ及びＨＣＦＣについて環境的に望ましい置換品を提供する。加えて、本発明の組成物は、かかる組成物を、１，１，１，３，３−ペンタフルオロプロパン又は２−クロロプロパンのいずれか単独よりもよいＣＦＣ及びＨＣＦＣ代用品とする特徴を示す。
【０００８】
本発明の一側面は、フォーム、好ましくは比較的低いｋ値をもつフォームを製造するための方法を提供する。出願人らは、本発明の組成物を含むフォーム発泡剤は、思いがけず、従来のフォーム及び方法を超える実質的な利点をもつフォームとその製造方法を提供できることを発見した。より特定的には、出願人らは、クロロプロパン及びＨＦＣ−２４５ｆａを発泡剤として含む組成物を使用すると、ＨＦＣ−２４５ｆａを発泡剤として単独で使用する場合よりも気泡ガス中のＨＦＣ−２４５の割合が高いフォーム気泡が製造されることを直観に反して発見した。本発明のこの側面は、一定の態様、特に改良された耐引火性及び／又は熱的特性をもつフォームを必要とする態様において有利であることができる。これは、ＨＦＣ−２４５ｆａが、発泡性組成物において代替的な発泡剤を含む他の多くの成分よりも燃えにくい、及び／又は、熱的特性がすぐれているという理由による。好ましい態様において、本発明は、約２０重量％〜約８０重量％のＨＦＣ−２４５ｆａ、及び約２０重量％〜約８０重量％の２−クロロプロパン、更により好ましくは、約２５重量％〜約７５重量％のＨＦＣ−２４５ｆａ、及び約２５重量％〜約７５重量％の２−クロロプロパンを含む、好ましくはそれらからなる発泡剤を提供する。
【０００９】
本発明の発泡剤の側面は、必ずしも、ＨＦＣ−２４５ｆａ／２−クロロプロパンが共沸様組成物の形態で存在することを必要としない。しかし、本発明の好ましい発泡剤は、ペンタフルオロプロパン及びクロロプロパンの共沸様組成物を含むことが企図されている。
【００１０】
本発明の好ましいフォームは、好ましくは、フォームを形成するために使用される発泡性組成物におけるＨＦＣ−２４５ｆａの濃度に対して、少なくとも約１．５倍、更により好ましくは少なくとも約２倍である濃度のＨＦＣ−２４５ｆａを含む独立気泡含有ガスを有する。一定の好ましい態様において、本発明のフォームは、使用される発泡剤におけるＨＦＣ−２４５ｆａの濃度よりも３倍高い濃度のＨＦＣ−２４５ｆａを含む独立気泡含有ガスを有する。
【００１１】
また、本発明に対して好ましいフォームは、起泡反応の間に望ましくない分解を抑制する能力を示す。
【００１２】
本発明の別の側面は、本発明の方法にしたがって製造される独立気泡フォームである。
【００１３】
本発明の別の側面は共沸様組成物を提供することである。本明細書中で使用するように、“共沸様”という用語は、広い意味において、厳密に共沸である組成物と共沸混合物のようにふるまう組成物の両方を含むように意図される。基本的な原理からは、流体の熱力学的状態は、圧力、温度、液体組成、及び蒸気組成により定義される。共沸混合物は、２種又はそれより多い成分の系で、ある状態の圧力、温度において液体組成と蒸気組成が等しい系である。実際には、これは共沸混合物の複数の成分が一定に沸騰して、相変化の間に分離できないことを意味している。
【００１４】
本明細書中でこの用語を使用するように、“共沸様”組成物は共沸混合物のようにふるまう、すなわち、共沸様組成物は一定に沸騰するか、又は本質的に一定に沸騰する。言い換えれば、共沸様組成物については、沸騰又は蒸発の間に形成される蒸気の組成がもとの液体の組成と同じであるか、又は実質的に同じである。このように、沸騰又は蒸発により、液体組成は変化するとしてもごくわずか、又は無視してよい程度である。このことは、沸騰又は蒸発の間に液体組成が実質的な程度に変化する非共沸様組成物とは対照的である。表示された範囲内の本発明のすべての共沸様組成物、ならびにこれらの範囲外の一定の組成物は共沸様である。
【００１５】
本発明の共沸様組成物は、新規な共沸系又は共沸様系を形成しない追加の成分、あるいは第一の蒸留カットには含まれない追加の成分を含んでもよい。第一の蒸留カットは、蒸留塔が全還流条件下で定常状態運転を示した後で採取される第一のカットである。ある成分の添加により、本発明の範囲外であるように新規な共沸系又は共沸様系が形成されるかどうかを決定する一つのやり方は、非共沸混合物をその個々の成分に分離すると予期される条件下で試料をその成分とともに蒸留することである。追加の成分を含有する混合物が非共沸又は非共沸様である場合は、その追加成分は共沸成分又は共沸様成分から分別されることになる。混合物が共沸様である場合は、混合物成分のすべてを含有し、一定に沸騰するか又は単一の物質としてふるまう、いくらかの有限量の第一蒸留カットが得られることになる。
【００１６】
このことから、共沸様組成物の別の特徴は、同じ成分を、共沸様であるか又は一定に沸騰する種々の割合で含有する一定の範囲の組成物が存在するということになる。すべてのそのような組成物は、“共沸様”及び“一定に沸騰する”という用語により包含されると意図している。例として、異なる圧力において、所与の共沸物の組成は、組成物の沸点が変化するように少なくともわずかに変化することになることは周知である。このように、共沸物Ａ及びＢは独特なタイプの関係を示すが、変動できる組成は温度及び／圧力に依存する。共沸様組成物については、同じ成分を種々の割合で含有し、共沸様である、一定の範囲の組成が存在することになる。すべてのそのような組成は、本明細書中で使用するように共沸様という用語により包含されると意図している。
【００１７】
本発明は、１，１，１，３，３−ペンタフルオロプロパン及び２−クロロプロパンを含む共沸組成物及び共沸様組成物を提供する。好ましくは、本発明の新規な共沸様組成物は、有効量の１，１，１，３，３−ペンタフルオロプロパン及び２−クロロプロパンを含む。本明細書中で使用する“有効量”という用語は、他の成分又は諸成分と組み合わせると本発明の共沸様組成物が形成される、各々の成分の量をいう。
【００１８】
これらの態様は、好ましくは、約１０〜約９９重量部のＨＦＣ−２４５ｆａ及び約１〜約９０重量部の２−クロロプロパン、より好ましくは、約４０〜約９９重量部のＨＦＣ−２４５ｆａ及び約１〜約６０重量部の２−クロロプロパン、更により好ましくは、約６０〜約９８重量部のＨＦＣ−２４５ｆａ及び約２〜約４０重量部の２−クロロプロパンを含むか、好ましくは本質的にこれらからなる共沸様組成物を提供する。更に好ましい態様においては、本発明の組成物は、本質的に、約９０〜約９９重量部のＨＦＣ−２４５ｆａ及び約１〜約１０重量部の２−クロロプロパン、更により好ましくは、約９５〜約９９重量部のＨＦＣ−２４５ｆａ及び約１〜約５重量部の２−クロロプロパンからなる。
【００１９】
本発明の好ましい組成物は、沸点が１４．４９ｐｓｉａ（９９．９１ｋＰａ）にて約１４．５４℃±４℃、好ましくは±２℃、より好ましくは±１℃であることを特徴とする。以下の表１は、本発明の好ましい態様にしたがった組成物に関する沸点データを提供する。
【００２０】
【表１】
2006526700.tif 000002
【００２１】
本発明の組成物は、ＣＦＣの代用品として、又はあまり望ましくないＨＣＦＣを含有する組成物の代用品として、種々の用途において使用することができる。例えば、本発明の組成物は、溶媒、発泡剤、冷媒、洗浄剤、及びエアロゾルとして有用である。
【００２２】
本発明の一の態様は、一種又はそれより多い本発明の組成物を含む発泡剤に関する。他の態様において、本発明は、起泡可能な組成物、好ましくはポリウレタン及びポリイソシアヌレートフォーム組成物、ならびにフォームを製造する方法を提供する。そのようなフォームの態様において、一種又はそれより多い本発明の組成物、好ましくは、共沸様組成物は、発泡剤として起泡可能な組成物中に含められる。起泡可能な組成物は、好ましくは、問う技術分野において周知であるような、フォーム又は気泡質構造を形成するのに適切な条件下で反応して起泡することができる一種又はそれより多い追加成分を含む。本発明の方法は、好ましくは、そのような起泡可能な組成物を提供して、その組成物をフォーム、好ましくは独立気泡フォーム、を得るために有効な条件下で反応させることを含む。また、本発明は、本発明の組成物、好ましくは本発明の共沸様組成物、を含む発泡剤を含有するポリマーフォーム配合物から調製されるフォーム、好ましくは独立気泡フォーム、にも関する。
【００２３】
“Polyurethanes Chemistry and Technology”, Volumes I and II, Saunders and Frisch, 1962, John Wiley and Sons, New York（参照により本明細書中に援用される）に記載されているものなどの当技術分野において周知の任意の方法を、本発明のフォーム態様にしたがって使用するために用いるか又は適合させることができる。一般的には、そのような好ましい方法は、Ｉ・ヒット・エリアン・イソシアネート（I hit arean isocyanate）、ポリオール又はポリオールの混合物、一種又はそれより多い本発明の組成物を含む発泡剤、あるいは発泡剤の混合物、及び、触媒、ならびに界面活性剤、場合により難燃剤、着色料、又は他の添加物などの他の材料を組み合わせることにより、ポリウレタンフォーム又はポリイソシアヌレートフォームを調製することを含む。多くの用途においては、予めブレンドした配合物中にポリウレタンフォーム又はポリイソシアヌレートフォーム用の成分を提供することが好ましい。最も典型的には、フォーム配合物は二つの成分に予めブレンドされる。イソシアネートならびに、場合により一定の界面活性剤及び発泡剤は、広く“Ａ”成分と呼ばれる第一の成分を含む。ポリオール又はポリオール混合物、界面活性剤、触媒、発泡剤、難燃剤、及び他のイソシアネート反応性成分は、広く“Ｂ”成分と呼ばれる第二の成分を含む。したがって、ポリウレタンフォーム又はポリイソシアヌレートフォームは、少量の調製については手で混合するか、又は好ましくは、ブロック、スラブ、積層物、現場発泡パネル、及び他の物品を形成するための機械混合手法のいずれかで、Ａ及びＢ副成分をまとめることにより容易に調製される。場合により、難燃剤、着色料、補助発泡剤、及び更に他のポリオールなどの他の成分を第三の流れとして混合ヘッド又は反応部位に添加することができる。しかしながら、最も都合のよいことには、これらはすべて上述の一つのＢ成分中に組み込まれる。
【００２４】
また、本発明の組成物を用いて熱可塑性フォームを製造することも可能である。例えば、慣用的なフォームポリウレタン及びイソシアヌレート配合物を、慣用的な様式で共沸様組成物と組み合わせて、硬質フォームを製造してもよい。
【００２５】
ＨＦＣ−２４５ｆａにより発泡したフォームは、低温にて、相対的な初期及び経時熱伝導度が低く、寸法安定性が良好であることが分かっているため、本発明にしたがったＨＦＣ−２４５ｆａを含有する共沸様混合物は、フォーム発泡剤として特に適している。特に興味深いことは、本発明の共沸様組成物は、場合により、オゾン層破壊の可能性がゼロ又は低い他の物質、例えば、他のハイドロフルオロカーボン、例えば、ジフルオロメタン（ＨＦＣ−３２）；ジフルオロエタン（ＨＦＣ−１５２）；トリフルオロエタン（ＨＦＣ−１４３）；テトラフルオロプロパン（ＨＦＣ−１３４）；ペンタフルオロエタン（ＨＦＣ−１２５）；ペンタフルオロプロパン（ＨＦＣ−２４５）；ヘキサフルオロプロパン（ＨＦＣ−２３６）；へプタフルオロプロパン（ＨＦＣ−２２７）；ペンタフルオロブタン（ＨＦＣ−３６５）、及び不活性ガス、例えば、空気、窒素、二酸化炭素などを更に含有することである。上述のハイドロフルオロカーボンについて異性化が可能である場合は、それぞれの異性体を単独又は混合物の形態のいずれかで使用してもよい。
【００２６】
また、分散剤、気泡安定剤、及び界面活性剤を発泡剤混合物に組み込んでもよい。界面活性剤、まず第一にはシリコーン油を添加して、気泡安定剤として役立たせる。幾つかの代表的な材料は、ＤＣ−１９３、Ｂ−８４０４、及びＬ−５３４０の名前で販売されており、これらは一般的には米国特許第２，８３４，７４８号、第２，９１７，４８０号、及び第２，８４６，４５８号に開示されているもののようなポリシロキサンポリオキシアルキレンブロックコポリマーである。発泡剤混合物のための他の任意の添加剤としては、トリ（２−クロロエチル）ホスフェート、トリ（２−クロロプロピル）ホスフェート、トリ（２，３−ジブロモプロピル）ホスフェート、トリ（１，３−ジクロロプロピル）ホスフェート、ジアンモニウムホスフェート、種々のハロゲン化芳香族化合物、酸化アンチモン、アルミニウム三水和物、ポリ塩化ビニルなどの難燃剤が挙げられる。別の態様においては、本発明の共沸様組成物は、単独又は既知の推進剤と組み合わせるかのいずれかで、噴霧可能な組成物において推進剤として使用してもよい。噴霧可能な組成物は、噴霧すべき物質と、本発明の共沸様組成物を含むか、本質的にそれからなるか、それからなる推進剤とを含むか、本質的にこれらからなるか、これらからなる。また、不活性成分、溶媒、及び他の物質も噴霧可能な組成物中に存在してもよい。好ましくは、噴霧可能な組成物はエアロゾルである。噴霧すべき適する物質としては、限定するものではないが、脱臭剤、香水、ヘアスプレー、清浄剤、及びみがき剤などの化粧用材料、ならびに、抗ぜん息薬及び抗口臭薬などの医薬材料が挙げられる。
【００２７】
一般には、本発明の発泡性組成物を形成するために使用されるブレンド混合物中に存在する発泡剤の量は、最終のポリウレタン又はポリイソシアヌレートフォーム製品の所望のフォーム密度により決められる。製造されるポリウレタンフォームは、密度が、硬質ポリウレタンフォームについて、約０．５ポンド／立方フィート（８．０ｋｇ／ｍ３）〜約４０ポンド／立方フィート（６４０．７ｋｇ／ｍ３）、好ましくは約１．０ポンド／立方フィート（１６．０ｋｇ／ｍ３）〜約２０．０ポンド／立方フィート（３２０．４ｋｇ／ｍ３）、最も好ましくは約１．５ポンド／立方フィート（２４．０ｋｇ／ｍ３）〜約６．０ポンド／立方フィート（９６．１ｋｇ／ｍ３）、軟質フォームについて、約１．０ポンド／立方フィート（１６．０ｋｇ／ｍ３）〜約４．０ポンド／立方フィートポンド／立方フィート（６４．１ｋｇ／ｍ３）で変動することができる。得られる密度は、発泡剤又は発泡剤混合物がＡ成分及び／又はＢ成分中にどれだけ存在するか、又はフォームを調製するときにどれだけ添加されるかなどの幾つかの因子の関数である。
【００２８】
本発明の組成物の諸成分は、商業的に入手可能であるか、又は既知の方法により調製してもよい、既知の物質である。好ましくは、系の冷却特性又は加熱特性、一定沸騰特性、あるいは発泡剤特性に悪影響を与えるのを避けるように、これら成分は有意に純度が高いものである。追加の成分を添加して、本発明の共沸様組成物の特性を必要とされるように調整してもよい。例として、本発明の組成物を冷却剤として使用する場合は、油溶解性助剤を添加してもよい。また、本発明の組成物の特性を高めるために、安定剤及び他の物質を添加してもよい。
【００２９】
実施例
実施例１
頂部に凝縮器を備え、真空ジャケットを被覆した管からなる沸点測定装置を使用した。この沸点測定装置にＨＦＣ−２４５ｆａを約２５ｇ充填し、次いで、２−クロロプロパンを少量ずつ測定しながら添加する。２−クロロプロパンをＨＦＣ−２４５ｆａに添加したときに、最小限の沸騰共沸物が形成されたことを示す温度の低下を観察する。ゼロ重量パーセントをわずかに超える量から約３．５重量パーセントの２−クロロプロパンにより、組成物の沸点は約０．０５度変化する。したがって、この組成物はこの範囲にわたって共沸特性及び／又は共沸様特性を示している。
【００３０】
実施例２
本発明の一側面を以下の実施例により更に説明する。以下の実施例において、部又はパーセントは特に明記しない限り重量基準である。以下の物質を実施例に使用した。
【００３１】
ポリオール：混和性を促進するため相溶剤を含有するＯＨ数２４０のポリエステルポリオール
ＨＦＣ−２４５ｆａ
２−クロロプロパン
界面活性剤Ａ：ポリシロキサンポリエーテル界面活性剤
触媒Ｂ：三量体化触媒
“ハンドミキシング”と広く呼ばれる一般的な手順により３種のフォーム（実験１、実験２、及び実験３）を調製する。各々の発泡剤について、ポリオール、界面活性剤、及び触媒のプレミックスを表２に示す割合で調製する。各々の配合を約１００グラムブレンドする。プレミックスを３２オンス（９４７．２ｃｃ）のペンキ缶中でブレンドし、均質なブレンドが得られるまで、Conn２”（５．１ｃｍ）径ＩＴＣミキサーにより約１５００ｒｐｍで攪拌する。
【００３２】
混合を終えたら、混合物を含有する缶にふたをして、５０°Ｆに制御された冷蔵庫に入れる。また、実験１についてのフォーム発泡剤又は予めブレンドした発泡剤のペアを５０°Ｆにて圧力瓶に貯蔵する。Ａ成分は、７０°Ｆにて密閉した容器中に保持する。
【００３３】
予め冷却した発泡剤を、表示された量でプレミックスに添加する。内容物を１０００ｒｐｍで回転するConn２”（５．１ｃｍ）ＩＴＣ混合ブレードにより２分間攪拌する。続いて、混合容器及び内容物の重さを測りなおす。重量損失がある場合は、発泡剤を溶液に添加して、重量損失を補填する。次いで、缶にふたをして冷蔵庫に入れる。
【００３４】
内容物を再び５０°Ｆでおよそ１０分冷却した後、混合容器を冷蔵庫から取り出し、混合位置へと持っていく。予め重さを測ったＡ成分、イソシアヌレートを素早くＢ成分に添加し、これら成分をConn２”（５．１ｃｍ）径ＩＴＣ混合ブレードを用いて３０００ｒｐｍにて１０秒間混合し、８”（２０．３ｃｍ）×８”（２０．３ｃｍ）×４”（１０．２ｃｍ）のボール紙製ケーク箱中に注ぎ、発泡させる。得られる硬質フォームを調べると、良好な品質であることが分かる。このフォームの気泡中に含有されるガスの組成を分析すると、表２に示す濃度を有することが分かる。
【００３５】
【表２】
2006526700.tif 000003
【００３６】
実施例２の結果から分かるように、本発明の組成物を発泡剤として使用することにより、フォーム気泡においてＨＣＦＣ−２４５ｆａを比較的高いレベルで保持する結果となる。より特定的には、実施例２において気泡ガス中のＨＣＦＣ−２４５ｆａの濃度は、発泡性組成物中の濃度の約１．５倍よりも高い。
【国際調査報告】
2006526700.tif 000004
2006526700.tif 000005